(57)【要約】【課題】本発明の課題は、オフセット新聞輪転機での印刷適性を持ち、しかもインクジェット印字適性に優れたインクジェット対応オフセット印刷用新聞用紙を提供することである。【解決手段】原紙のパルプ原料として古紙パルプを主体に含み、填料としてホワイトカーボンを含み、サイズ剤を内添せず抄紙され、表面サイズ剤によりサイジングを施したインクジェット対応オフセット印刷用新聞用紙であって、次の特徴を有する。（ａ）離解パルプの繊維組成が針葉樹クラフトパルプ１５質量％以下。（ｂ）離解パルプの長さ平均繊維長が０．７〜１．０ｍｍ。（ｃ）離解パルプの長さ平均繊維長分布において１．２ｍｍ以上のパルプが２０％以下。（ｄ）表面サイズ剤とバインダーを含む表面処理剤が塗工されており、吸水時間が５０〜１７０秒。（ｅ）特定の測定方法で求めたインクジェット印字による形状係数が１００以上２００以下。【選択図】なし【特許請求の範囲】
【請求項１】
オフセット新聞輪転機の一部にインクジェット方式による可変情報を印刷するシステムを設けた新聞輪転機に供する、インクジェット対応新聞用紙であって、原紙のパルプ原料として古紙パルプを主体に含み、填料としてホワイトカーボンを含み、サイズ剤を内添せず抄紙され、表面サイズ剤によりサイジングを施した、次の特徴を有するインクジェット対応新聞用紙。
（ａ）離解パルプの繊維組成が針葉樹クラフトパルプ１５質量％以下。
（ｂ）離解パルプの長さ平均繊維長が０．７〜１．０ｍｍ。
（ｃ）離解パルプの長さ平均繊維長分布において１．２ｍｍ以上のパルプが２０％以下。
（ｄ）表面サイズ剤とバインダーを含む表面処理剤が塗工されており、吸水時間が５０〜１７０秒。
（ｅ）以下の（式１）を用いたインクジェット印字による形状係数（ＳＦ２）が１００以上２００以下。
（式１）形状係数（ＳＦ２）＝（ドットの周囲長）２／（４×π×面積）×１００
【請求項２】
次の特徴を有することを特徴とする請求項１に記載のインクジェット対応新聞用紙。
（ｆ）パルプ原料として、新聞古紙脱墨パルプを８０質量％以上含む。
（ｇ）填料としてホワイトカーボンを２．０質量％以上含む。
（ｈ）表面処理剤を塗工する前の紙の吸水時間が０．１〜１０秒である。
【発明の詳細な説明】
【技術分野】
【０００１】
本発明は、オフセット新聞輪転機にインクジェット印字ユニットが設置された場合に、従来どおりのオフセット新聞輪転機での印刷適性を持ち、しかもインクジェット印字に対応できる新聞用紙に関するものである。
【背景技術】
【０００２】
新聞印刷において、オフセット新聞輪転機の一部にインクジェット方式による可変情報を印刷するシステムを設ける提案がなされている。さらに、ユーザー個別の要望に応え、随時紙面内容を変更してより細かな情報に対応して印刷するためのインクジェット方式を応用したオンデマンド印刷タイプの新聞発行システムの提案もなされている。
ところが、既存の新聞用紙は、オフセット輪転機での印刷に対応すべく品質設計されており、このような新聞用紙をインクジェット方式で印字すると、インク量が少ない場合の印字濃度の不足、あるいはインク量を多くして印字濃度を高くしようとすると、ドットの太りやフェザリングや裏抜けによる印字不良が発生する。
両面印刷の新聞用紙で、裏抜けが発生すると文字が読みにくくなるし、広告などの画像が不鮮明になるため、大きな問題となる。既に軽量化が進んだ新聞用紙の分野で、坪量を増やすことなく前述したインクジェット印字における問題を解決するには、インクの吸収性に関わる、紙のサイズ性やパルプの繊維組成や繊維長などを十分に検討する必要があった。
本発明の課題は、オフセット新聞輪転機での印刷適性を持ち、しかもインクジェット印字に対応できる新聞用紙、すなわち、インクジェット印字において、ドットの太りやフェザリングや裏抜けの発生のないインクジェット対応新聞用紙を提供することにある。
【０００３】
インクジェット記録用紙としては、顔料塗工層を設けたコート紙タイプの用紙と、顔料塗工層を設けないノンコートタイプの用紙に大別される。
ノンコートタイプのインクジェット記録用紙で、インクジェット印字におけるインク吸収速度、ドット真円度、にじみ率、光学濃度などを特定したものとして、特定の物性を持つ軽質炭酸カルシウムをパルプに対し、１０〜１６重量％含有し、サイズ剤を内添したシートに外添サイジングを施したインクジェット記録用紙が提案されている。（特許文献１）しかし、このインクジェット記録用紙は、炭酸カルシウムの含有率が高いので、インクジェット印字における適性は優れていると思われるが、オフセット新聞輪転機での印刷適性について考慮されたものではなく、新聞用紙として使用すると、パイリング等のトラブルが予想される。
インクジェット記録にもオフセット印刷にも使用できる用紙として、カチオン性樹脂を含有するパルプスラリーより抄紙され、カチオン性樹脂を塗工し、灰分率が５〜４０質量％である用紙が提案されている。（特許文献２）しかし、オフセット新聞輪転機での印刷適性について検討されたものではない。
インクジェット印字に対応できる新聞用紙にかかわる出願として、次のようなものがある。
新聞印刷用インクジェット記録用紙として、坪量と色相を対象とする新聞用紙に近いものとし、水溶性多価金属塩を塗工して発色の向上を図るというもの。（特許文献３）
上記に加え、カチオン性化合物を塗工することにより、さらに発色の向上を図るというもの。（特許文献４）
しかし、これらは新聞印刷の校正用にインクジェット印字を行うための用紙に関するものであり、オフセット新聞輪転機での印刷適性について考慮されていない。
【０００４】
今後、オフセット新聞輪転機へのインクジェット印字方式の適用が進むことが予想され、オフセット新聞輪転機での印刷適性を持ち、しかもインクジェット印字適性に優れた新聞用紙の要望は、ますます高まっていくと思われる。
【先行技術文献】
【特許文献】
【０００５】
【特許文献１】特公平７−４９６４号公報
【特許文献２】特開平０８−２８２０９４号公報
【特許文献３】特開２００３−３２６８４４号公報
【特許文献４】特開２００５−０２８５７３号公報
【発明の開示】
【発明が解決しようとする課題】
【０００６】
本発明の課題は、オフセット新聞輪転機にインクジェット印字ユニットが設置された場合に、オフセット新聞輪転機での印刷適性を持ち、しかもインクジェット印字適性に優れた新聞用紙を提供することである。
【課題を解決するための手段】
【０００７】
本発明者らは、従来のオフセット新聞輪転機での印刷適性を損なうことなく、インクジェット印字適性を満足する用紙を得るため、パルプの繊維組成、パルプの繊維長、繊維長分布、サイズ剤の使用条件、吸水時間などを検討し、これらを特定することにより、上記課題を解決できることを見出した。
【０００８】
本発明のインクジェット対応新聞用紙は以下の構成をとる。
（１）オフセット新聞輪転機の一部にインクジェット方式による可変情報を印刷するシステムを設けた新聞輪転機に供する、インクジェット対応新聞用紙であって、原紙のパルプ原料として古紙パルプを主体に含み、填料としてホワイトカーボンを含み、サイズ剤を内添せず抄紙され、表面サイズ剤によりサイジングを施した、次の特徴を有するインクジェット対応新聞用紙。
（ａ）離解パルプの繊維組成が針葉樹クラフトパルプ１５質量％以下。（ＪＩＳＰ８１２０：１９９８紙、板紙及びパルプ−繊維組成試験方法による）
（ｂ）離解パルプの長さ平均繊維長が０．７〜１．０ｍｍ。
（ｃ）離解パルプの長さ平均繊維長分布において１．２ｍｍ以上のパルプが２０％以下。
（ｄ）表面サイズ剤とバインダーを含む表面処理剤が塗工されており、吸水時間が５０〜１７０秒。
（ｅ）以下の（式１）を用いたインクジェット印字による形状係数（ＳＦ２）が１００以上２００以下。
（式１）形状係数（ＳＦ２）＝（ドットの周囲長）２／（４×π×面積）×１００
【０００９】
（２）次の特徴を有することを特徴とする（１）に記載のインクジェット対応新聞用紙。
（ｆ）パルプ原料として、新聞古紙脱墨パルプを８０質量％以上含む。
（ｇ）填料としてホワイトカーボンを２．０質量％以上含む。
（ｈ）表面処理剤を塗工する前の紙の吸水時間が０．１〜１０秒である。
【発明の効果】
【００１０】
本発明によれば、オフセット新聞輪転機にインクジェット印字ユニットが設置された場合に、オフセット輪転機での印刷適性を持ち、しかもインクジェット印字適性のある新聞用紙を提供することができる。すなわち、オフセット新聞輪転機での印刷適性を損なうことなく、インクジェット印字におけるドットの太り、フェザリング、あるいは裏抜けがないインクジェット対応新聞用紙を提供することができる。
【発明を実施するための形態】
【００１１】
以下、本発明の実施の形態を説明する。
本発明の新聞用紙の製造には、ワイヤーパート、プレスパート、ドライヤーパート、リールパートの各工程からなる抄紙機を用いる。抄紙機の型式は特に限定はなく、長網抄紙機、ツインワイヤー抄紙機等を適宜使用できるが、オントップ型やギャップフォーマ型のツインワイヤー抄紙機が望ましく、特に両面から脱水するギャップフォーマ型抄紙機が表裏差がでにくいので望ましい。
【００１２】
本発明にかかる新聞用紙は、原料パルプとして、クラフトパルプ、古紙パルプ、機械パルプ等が使用できる。クラフトパルプとしては、針葉樹晒クラフトパルプ（ＮＢＫＰ）、広葉樹晒クラフトパルプ（ＬＢＫＰ）等が使用できる。また、古紙パルプとしては、新聞古紙脱墨パルプ、上質古紙脱墨パルプ等の古紙脱墨パルプ（ＤＩＰ）が使用できる。機械パルプとしては、ストーングラウンドパルプ（ＳＧＰ）、加圧ストーングランドパルプ（ＰＧＰ）、リファイナーグランドパルプ（ＲＧＰ）、サーモメカニカルパルプ（ＴＭＰ）、ケミサーモメカニカルパルプ（ＣＴＭＰ）等を使用することができる。
【００１３】
本発明の新聞用紙は、原料として古紙パルプを主体に含み、新聞用紙を離解したパルプの繊維組成は、針葉樹クラフトパルプが１５質量％以下である。１５質量％より多いとインクジェット印字におけるフェザリングの発生原因となる。離解パルプの繊維組成は、Ｐ８１２０：１９９８紙、板紙及びパルプ−繊維組成試験方法による。
【００１４】
また、新聞用紙を離解したパルプの長さ平均繊維長が０．７〜１．０ｍｍである。長さ平均繊維長が０．７ｍｍに満たないと、引裂き強さが不足して印刷時に断紙トラブルが発生しやすくなる。１．０ｍｍを超えると、インクジェット印字におけるフェザリングの発生が顕著となる。また、本発明の新聞用紙は、離解パルプの長さ平均繊維長分布において、１．２ｍｍ以上のパルプが２０％以下である。１．２ｍｍ以上のパルプは、インクジェット印字におけるフェザリングの発生原因となるので、２０％以下とすることで、インクジェット印字適性が良好になる。
【００１５】
このような範囲にするには、機械パルプでは、チップの離解条件、スクリーンのスリット幅、リジェクト率などを調整する。古紙パルプでは、使用する古紙の選定、スクリーンのスリット幅、リジェクト率、リファイナー叩解条件などにより行う。また、パルプを分級することもできる。長さ平均繊維長や繊維長分布は、ＪＡＰＡＮ  ＴＡＰＰＩ紙パルプ試験方法Ｎｏ．５２：２０００に基づき、カヤーニ繊維長測定機（ＦＳ−２００）により測定した値である。
【００１６】
本発明の新聞用紙に機械パルプを使用すると、紙の密度を低くすることができ、剛度を高くすることが出来るとともに不透明度を高くすることができるが、機械パルプの中でも新聞用紙に多用されているサーモメカニカルパルプは、古紙パルプに比べると、長繊維を多く含み、インクジェット印字におけるフェザリングの原因となるため、使用する場合は、叩解を強くして、長繊維分のカッティングを行ったり、精選を強化して長繊維分を除いて使用することにより、製造した新聞用紙の長さ平均繊維長や繊維長分布が、前述した本発明の特定範囲に入るようにする。配合する機械パルプのカナダ標準ろ水度（ＣＳＦ）は８０〜１５０ｍｌに調整されていることが好ましい。カナダ標準ろ水度が８０ｍｌより低いと新聞用紙の剛度が不足し、１５０ｍｌより高いと長繊維分が多くなり、インクジェット印字におけるフェザリングが発生しやすくなる。
【００１７】
本発明にかかるオフセット印刷用新聞用紙は、新聞古紙脱墨パルプを含有するのが好ましく、その配合率は、８０質量％以上とするのが好ましい。新聞古紙脱墨パルプには長繊維分が少なく、前述した長さ平均繊維長や繊維長分布の特定範囲に収めるのが容易であるとともに、填料が含まれているので、インクジェット印字におけるインク吸収能を発揮することができるので、ドットの太りやフェザリングや裏抜け防止に効果があるためである。
新聞古紙脱墨パルプは、新聞古紙を主体に、雑誌古紙等を混合し、脱墨処理したパルプであり、これらは繊維組成として、ＮＢＫＰ、ＬＢＫＰ等の化学パルプや機械パルプの各パルプが混在している。しかし、新聞古紙脱墨パルプの製造において、使用する古紙の種類を一定とすれば、得られるパルプの繊維組成もほぼ一定となるため、新聞用紙に新聞古紙脱墨パルプを配合しても、新聞用紙の繊維組成の予測が可能であり、新聞用紙に含まれるＮＢＫＰの質量比率を１５質量％以下に調整することができる。
【００１８】
本発明の新聞用紙には、インクジェット印字のインキ吸収を目的に填料を添加する。特に吸油性の高いホワイトカーボンを添加している。ホワイトカーボンの吸油量は、１５０ｃｃ／１００ｇ以上のものを使用するのが望ましい。ホワイトカーボンの含有率が少ないと、インクジェット印字のインク吸収能が不足して、裏抜けが発生するので、ホワイトカーボンの含有率は２．０質量％以上とするのが望ましい。また、ホワイトカーボン以外の填料を使用してもよく、一般の印刷用紙に使用されている填料を使用することができる。具体的には、炭酸カルシウム、二酸化チタン、タルク、クレー、シリカ等の無機填料やプラスチックピグメント等を使用することができる。
本発明の新聞用紙の灰分（ＪＩＳＰ８２５１：２００３）としては５〜１０％とするのが好ましい。灰分が５％より低いと不透明度や白色度が不足し、１０％より高いとオフセット新聞輪転機におけるパイリングの発生が顕著となる。
【００１９】
本発明の新聞用紙は、原料パルプに硫酸バンド、歩留り向上剤、紙力増強剤等を添加することができる。紙力増強剤としては、カチオン澱粉、ポリアクリルアミド系樹脂等が使用できる。その他、必要に応じ、湿潤紙力増強剤、スライムコントロール剤、ピッチコントロール剤、消泡剤、染料等の添加剤を使用してもよい。
通常のインクジェット記録用紙では内添サイズ剤が使用されることが多いが、本発明の新聞用紙では内添サイズ剤を添加せず、表面サイズ剤を塗工することを特徴とする。
これにより、インクジェット印字による裏抜けが生じない程度に、インクを紙の表面に留めることができる。内添サイズ剤と表面サイズ剤を併用すると、表面サイズ剤が紙の表面に留まり、過度のサイズ性を示す危険性があり、オフセット印刷では問題ないが、インクジェット印字では、紙層内部へのインク浸透が少ないので、インクが横方向（紙面と平行な方向）に広がりやすく、フェザリングやドットの太りが発生しやすくなる。
新聞用紙に使用するパルプの種類、配合にもよるが、内添サイズ剤を添加しない場合、表面処理剤を塗工する前の紙の吸水時間は、０．１〜１０秒であり、この範囲であれば、本発明の効果を奏する。
【００２０】
本発明の新聞用紙は、バインダーと表面サイズ剤を含む表面処理剤を塗工する。
表面処理剤には、表面強度向上を目的に、澱粉系のバインダーを片面０．２〜１．０ｇ／ｍ２塗工するのが好ましい。澱粉系のバインダーの塗工量が片面０．２ｇ／ｍ２より少ないと表面強度が不足し、パイリングを起こす。１．０ｇ／ｍ２より多いと、オフセット印刷でインク乾燥不良となり、地汚れやセットオフの問題が起こる。表面処理剤の塗工量は表裏同じにするのが好ましい。
塗工するバインダーとしては、カチオン化澱粉、酸化澱粉などの澱粉系のバインダーのほか、ポリアクリルアミド、ポリビニルアルコール、カルボキシメチルセルロース、スチレンブタジエン系ラテックスなどのバインダーが使用できる。表面サイズ剤としては、スチレンマレイン酸系共重合体、スチレンアクリル酸系共重合体などの表面サイズ剤が使用できる。また、表面処理剤にはカチオン性物質を含ませることができ、このようにするとインクジェット印字の耐水性を向上させることが出来る。本発明の新聞用紙は、このような表面処理剤の塗工により、吸水時間（ＪＡＰＡＮ  ＴＡＰＰＩ紙パルプ試験方法Ｎｏ．３２−２：２０００に準拠、滴下水量５μｌ）が、５０〜１７０秒の範囲となるようにしている。吸水時間が５０秒に満たないと、オフセット印刷でパイリングが起こりやすく、インクジェット印字ではドットの太りや裏抜けを起こす。１７０秒を超えるとインクジェット印字における形状係数が大きくなり、フェザリングを起こす。
【００２１】
表面処理剤を塗工する塗工装置としては、２ロールサイズプレスコーターやゲートロールコーター等のロールコーターを用いるのが均一塗工性、連続塗工性の点で好ましい。
【００２２】
本発明の新聞用紙の製造に際しては、ドライヤーで乾燥後に、カレンダー装置により平滑化する。かかるカレンダー装置としては、チルドカレンダー、ソフトカレンダー、グロスカレンダー等の一般に使用されているカレンダー装置が使用できる。
要求される新聞用紙の平滑度に応じて、ニップ数やニップ圧、ロール温度、ロール材質、ロール硬度等を設定する。
【００２３】
本発明の新聞用紙は、坪量（ＪＩＳＰ８１２４：１９９８）が３５〜５０ｇ／ｍ２とされている。坪量が３５ｇ／ｍ２に満たないと剛度が不足する。坪量は大きいほど剛度には有利であるが、省資源や新聞用紙の軽量化という点から５０ｇ／ｍ２以下が好ましい。このようにして得られる新聞用紙は、白色度（ＪＩＳＰ８１４８：２００１）５０〜６０％、不透明度（ＪＩＳＰ８１４９：２０００）８８％以上とされる。
【００２４】
本発明の新聞用紙は、以下の（式１）を用いたインクジェット印字による形状係数（ＳＦ２）が１００以上２００以下である。形状係数が２００より大きいと、インクジェット印字の画像再現性が悪くなり、新聞用紙として不適である。
（式１）形状係数（ＳＦ２）＝（ドットの周囲長）２／（４×π×面積）×１００
【００２５】
インクジェット印字による形状係数の測定方法は次のとおりである。
（形状係数の測定方法）
インクジェットプリンター（エプソン株式会社製、商品名：ＰＭ３７００Ｃ、プリンター設定  用紙種類：普通紙、印刷品質：ファイン）にて、文字●（ＪＩＳコード：０ｘ２１７ｃ）を、フォント:ＭＳ明朝、フォントサイズ：８の設定で印字する。次に印字したサンプルを画像解析により、（式１）で算出される値を形状係数とする。
【００２６】
また、本発明の新聞用紙は次の方法で求めたインクジェット印字における印刷後不透明度が８５％以上である。オフセット印刷における印刷後不透明度に加えて、このインクジェット印字における印刷後不透明度を管理することにより、インクジェット印字に適した新聞用紙を得ることができる。
（インクジェット印字における印刷後不透明度の測定方法）
インクジェットプリンター（エプソン株式会社製、商品名：ＰＭ３７００Ｃ、プリンター設定  用紙種類：普通紙、印刷品質：ファイン）にて、墨ベタ印刷、８０％灰色印刷、５０％灰色印刷の３水準の濃度で印刷を行い、２４時間後にそれぞれの、反射率、印刷後不透明度を測定し、ＪＡＰＡＮ  ＴＡＰＰＩ紙パルプ試験方法Ｎｏ．４５：２０００に準じてグラフ化して、印面反射率１０％の印刷後不透明度を求める。
【実施例】
【００２７】
以下、実施例及び比較例により、本発明の効果を具体的に表す。なお、％は特に断りのない限り質量％を表し、添加量は絶乾パルプに対する固形分または有効成分で表す。
【００２８】
（実施例１）
新聞古紙脱墨パルプ９０質量部（２３０ｍｌＣＳＦ）、サーモメカニカルパルプ１０質量部（１１０ｍｌＣＳＦ）からなるパルプ分散液に、填料としてホワイトカーボン（吸油量２００ｃｃ／１００ｇ）を２．５質量％含むように添加し、歩留り向上剤（ハイモ社製、商品名：ＮＤ２６０）を対パルプ２００ｐｐｍ添加して抄紙した。
ドライヤーパートで表面処理剤として酸化澱粉（王子コーンスターチ株式会社製、商品名：王子エースＡ）を塗工量が片面当たり０．５０ｇ／ｍ２となるように、表面サイズ剤（荒川化学工業株式会社製、商品名：ポリマロンＯＭ−２５）を塗工量が片面当たり０．０２ｇ／ｍ２となるように、表裏同一塗工量でゲートロールコーターを用いて塗工、乾燥し、坪量４３．０ｇ／ｍ２、水分８．５％のオフセット印刷用新聞用紙を得た。
【００２９】
（実施例２）
パルプ配合を、新聞古紙脱墨パルプ１００質量部とし、填料としてホワイトカーボンを３．０質量％含むように添加し、抄紙した以外は実施例１と同様にオフセット印刷用新聞用紙を得た。
【００３０】
（実施例３）
パルプ配合を、新聞古紙脱墨パルプ８０質量部、サーモメカニカルパルプ２０質量部とし、填料としてホワイトカーボンを２．０質量％含むように添加し、抄紙した以外は実施例１と同様にオフセット印刷用新聞用紙を得た。
【００３１】
（実施例４）
填料としてホワイトカーボンを３．５質量％含むように添加し、抄紙したことと、表面処理剤として酸化澱粉を塗工量が片面当たり０．５０ｇ／ｍ２となるように、表面サイズ剤（荒川化学工業株式会社製、商品名：ポリマロンＯＭ−２５）を塗工量が片面当たり０．０１５ｇ／ｍ２となるように、表裏同一塗工量で塗工した以外は実施例１と同様にオフセット印刷用新聞用紙を得た。
【００３２】
（実施例５）
填料としてホワイトカーボンを３．５質量％含むように添加し、抄紙したことと、表面処理剤として酸化澱粉を塗工量が片面当たり０．５０ｇ／ｍ２となるように、表面サイズ剤（荒川化学工業株式会社製、商品名：ポリマロンＯＭ−２５）を塗工量が片面当たり０．０５ｇ／ｍ２となるように、表裏同一塗工量で塗工した以外は実施例２と同様にオフセット印刷用新聞用紙を得た。
【００３３】
（実施例６）
パルプ配合を、新聞古紙脱墨パルプ９０質量部、サーモメカニカルパルプ５質量部、ＮＢＫＰ５質量部(４００ｍｌＣＳＦ)とし、填料としてホワイトカーボンを３．５質量％含むように添加し、抄紙したこと以外は実施例１と同様にオフセット印刷用新聞用紙を得た。
【００３４】
（比較例１）
パルプ配合を、新聞古紙脱墨パルプ７５質量部、サーモメカニカルパルプ２５質量部とし、抄紙したこと以外は実施例１と同様にオフセット印刷用新聞用紙を得た。
【００３５】
（比較例２）
パルプ配合を、新聞古紙脱墨パルプ８０質量部、サーモメカニカルパルプ１０質量部、ＮＢＫＰ１０質量部(４００ｍｌＣＳＦ)としたこと以外は実施例１と同様にオフセット印刷用新聞用紙を得た。
【００３６】
（比較例３）
表面処理剤として酸化澱粉を塗工量が片面当たり０．５０ｇ／ｍ２となるように、表面サイズ剤（荒川化学工業株式会社製、商品名：ポリマロンＯＭ−２５）を塗工量が片面当たり０．０１ｇ／ｍ２となるように、表裏同一塗工量で塗工した以外は実施例１と同様にオフセット印刷用新聞用紙を得た。
【００３７】
（比較例４）
内添サイズ剤（星光ＰＭＣ株式会社製、商品名：ＣＣ−１４０４）を対パルプ０．５質量％添加した以外は実施例１と同様にオフセット印刷用新聞用紙を得た。
【００３８】
（比較例５）
表面処理剤として酸化澱粉を塗工量が片面当たり０．５０ｇ／ｍ２となるように、表面サイズ剤（荒川化学工業株式会社製、商品名：ポリマロンＯＭ−２５）を塗工量が片面当たり０．０７ｇ／ｍ２となるように、表裏同一塗工量で塗工した以外は実施例１と同様にオフセット印刷用新聞用紙を得た。
【００３９】
（比較例６）
填料としてホワイトカーボンを０．５質量％含むように添加し、抄紙したこと以外は比較例５と同様にオフセット印刷用新聞用紙を得た。
実施例１〜６と比較例１〜６で得られたオフセット印刷用新聞用紙の各製造条件と評価結果を表１、表２に示す。
【００４０】
【表１】
2011161720.tif 000002
【００４１】
【表２】
2011161720.tif 000003
【００４２】
なお、試験方法と評価方法は次のとおりである。
（パルプ繊維組成）JＩＳＰ８１２０：１９９８紙、板紙及びパルプ−繊維組成試験方法による。
（平均繊維長）紙を標準離解機にて離解し、カヤーニ繊維長測定器（ＦＳ−２００）を用いて測定した長さ平均繊維長。
（吸水時間）ＪＡＰＡＮ  ＴＡＰＰＩ紙パルプ試験方法Ｎｏ．３２−２：２０００に準拠、滴下水量５μｌ。
（パイリング評価）新聞輪転印刷機を用い、印刷速度７００ｒｐｍ、４色印刷（オフ輪用プロセスインキ  墨・紅・藍・黄）を行い、５千部印刷した。
パイリングは、ブランケットと印刷面を観察し、次の２段階で評価した。
○：ブランケットにパイリングの発生がなく良好であった。
×：ブランケットにパイリングが発生し、印刷面のカスレがみられた。
（不透明度）ＪＩＳＰ８１４９：２０００紙及び板紙−不透明度試験方法（紙の裏当て）−拡散照射法により測定し、次の２段階で評価した。
○：不透明度８８％以上。
×：不透明度８８％未満。
【００４３】
インクジェット印字適性評価は次のとおり行った。
インクジェットプリンター（エプソン株式会社製、商品名：ＰＭ３７００Ｃ、プリンター設定  用紙種類：普通紙、印刷品質：ファイン）にて、文字●（ＪＩＳコード：０ｘ２１７ｃ）を、フォント:ＭＳ明朝、フォントサイズ：８の設定で印字した。
（形状係数）
前記した印字サンプルを画像解析により分析した。
画像解析装置はルーゼックス３Ｕ（株式会社ニレコ）を用いた。
形状係数は次式による。１００に近いほど円に近いことを表す。
形状係数＝（ドットの周囲長）２／（４×π×面積）×１００
（ドット太り）
インクジェットプリンタ用紙(コクヨ株式会社製、商品名：ＫＪ−ＡＧ１３１０）に印字したものを基準（１．００）として、基準に対するドット面積の比を算出した。ドット面積の測定は、画像解析装置（ルーゼックス３Ｕ（株式会社ニレコ））を用いた。
（フェザリング）
インクジェットプリンター（エプソン株式会社製、商品名：ＰＭ３７００Ｃ、プリンター設定  用紙種類：普通紙、印刷品質：ファイン）にて、線の太さ０．５で縦と横の線画を引き、１０倍に拡大した写真を目視評価した。１０名で１点（悪い）〜３点（良い）の３段階評価を行い、その平均点に基づき以下のとおり評価した。
○２．５点以上、△２点以上２．５点未満、×２点未満
（印刷後不透明度）
インクジェットプリンター（エプソン株式会社製、商品名：ＰＭ３７００Ｃ、プリンター設定  用紙種類：普通紙、印刷品質：ファイン）にて、墨ベタ印刷、８０％灰色印刷、５０％灰色印刷の３水準の濃度で印刷を行い、それぞれの、反射率、印刷後不透明度を測定し、ＪＡＰＡＮ  ＴＡＰＰＩ紙パルプ試験方法Ｎｏ．４５：２０００に準じてグラフ化して、印面反射率１０％の印刷後不透明度を求めた。次の２段階で評価を行った。
○：印刷後不透明度８５％以上
×：印刷後不透明度８５％未満
【００４４】
表１、表２に示したように、本発明の実施例１〜６では、全ての評価が良好であることがわかる。一方、比較例ではいずれかの評価が悪くなっている。
比較例１は、平均繊維長分布において、１．２ｍｍ以上のパルプの割合が２０．８％と高くなっていて、フェザリング評価が悪くなっている。
比較例２は、繊維組成におけるＮＢＫＰが２０質量％と多く、インクジェット印字における形状係数が大きく、フェザリング評価が悪くなっている。
比較例３は、表面サイズ剤の塗工量が少なく、紙の吸水時間が４０秒と小さいので、オフセット印刷でパイリングが発生しているほか、インクジェット印字におけるドット太りが大きく、印刷後不透明度の評価が悪くなっている。
比較例４は、内添サイズ剤を添加しており、表面処理剤を塗工する前の吸水時間が２０秒と大きく、インクジェット印字における形状係数が最も大きくなっており、フェザリングの評価が悪くなっている。
比較例５は、表面サイズ剤の塗工量が多く、吸水時間が１８５秒と大きく、形状係数が大きく、フェザリング評価が悪くなっている。
比較例６は、ホワイトカーボンが少なく、表面サイズ剤の塗工量が多いので、オフセット印刷における不透明度評価が悪く、インクジェット印字における形状係数、フェザリング、印刷後不透明度の評価が悪くなっている。
【産業上の利用可能性】
【００４５】
本発明のオフセット印刷用新聞用紙は、コールドセット型オフセット輪転印刷にも使用できる。